(57)【特許請求の範囲】
【請求項１】
成形用の型のリリース性能を高めるゴム合成物であって、
６０〜１００重量部のブタジエンゴム（ＢＲ）、５〜３０重量部のエチレン−プロピレンジエンモノマ（ＥＰＤＭ）ゴム、及び１００℃又はそれより低い融点（Ｔｍ）を有する５〜４０重量部のポリマ添加物を含む非架橋ゴムと、
前記非架橋ゴム１００重量部に対して、５〜６０重量部のワックス、０．５〜１０重量部の硬化剤、及び５〜１１０重量部の無機充填剤と吸着剤との混合物とを含み、
前記ポリマ添加物は、ポリオレフィンをベースとするエラストマ、又はポリオレフィン用のモノマ、並びにアクリル酸モノマ及びそのアイオノマから構成されるコポリマ、又はポリオレフィン用のモノマ及びアクリレートモノマから構成されるコポリマである、ゴム合成物。
【請求項２】
６０〜１００重量部のブタジエンゴム（ＢＲ）、５〜３０重量部のエチレン−プロピレンジエンモノマ（ＥＰＤＭ）ゴム、及び１００℃又はそれより低い融点（Ｔｍ）を有する、５〜４０重量部のポリマ添加物を含む非架橋ゴムと、
前記非架橋ゴム１００重量部に対して、５〜６０重量部の洗浄剤、０．５〜１０重量部の硬化剤、及び５〜１１０重量部の、無機充填剤と吸着剤との混合物を含み、
前記ポリマ添加物は、ポリオレフィンをベースとするエラストマ、又はポリオレフィン用のモノマ、並びにアクリル酸モノマ及びそのアイオノマから構成されるコポリマ、又はポリオレフィン用のモノマ及びアクリレートモノマから構成されるコポリマである、ゴム合成物。
【請求項３】
前記非架橋ゴムは、１０〜３０重量部のポリマ添加物を含む、請求項１又は２に記載のゴム合成物。
【請求項４】
前記ポリマ添加物の融点は、９０℃又はそれより低い、請求項１又は２に記載のゴム合成物。
【請求項５】
前記ポリオレフィンをベースとするエラストマは、超低密度ポリエチレン（ＶＬＤＰＥ）、ポリブテン、ポリ−４−メチル−１−ペンテン（ＴＰＸ）、コポリマであってプロピレン、ブテン、ヘキセン及びオクタンのうち少なくとも１つ、及びエチレンのコポリマ、並びにオレフィンをベースとする熱可塑性エラストマからなる群から選択された１又は複数である、請求項１又は２に記載のゴム合成物。
【請求項６】
前記コポリマは、エチレン−アクリル酸コポリマ（ＥＡＡ）、エチレン−メタクリル酸コポリマ（ＥＭＡＡ）、エチレン−メタクリル酸コポリマのアイオノマ、エチレン−メタクリル酸コポリマ（ＥＭＡ）、エチレン−アクリル酸エチルコポリマ（ＥＥＡ）、エチレン−アルキルアクリレート−アクリル酸コポリマ、エチレン−アルキルメタクリル酸−メタクリレートコポリマ、エチレン−アクリル酸ブチルコポリマ（ＥＢＡ）、及びエチレン−酢酸ビニルコポリマ（ＥＶＡ）からなる群から選択された１又は複数である、請求項１又は２に記載のゴム合成物。
【請求項７】
前記コポリマは、１００重量％の前記コポリマに基づいて、６０〜９６重量％のポリオレフィン用のモノマ、及び４〜４０重量％のアクリル酸、又はアクリレートをベースとするモノマ、もしくは酢酸ビニルをベースとするモノマを反応させることによって得られる、請求項１又は２に記載のゴム合成物。
【請求項８】
前記ポリマ添加物は、エチレン−プロピレンコポリマ又はエチレン−ブチレンコポリマである、請求項１又は２に記載のゴム合成物。
【請求項９】
前記ワックスは、２００〜３０００の重量平均分子量を有する、ポリエチレン及びスリップ剤の混合物である、請求項１に記載のゴム合成物。
【請求項１０】
前記洗浄剤は、異なる洗浄化合物のタイプの混合物である、請求項２に記載のゴム合成物。
【請求項１１】
前記ゴム合成物は、洗浄補助剤を更に含む、請求項２に記載のゴム合成物。
【請求項１２】
前記ゴム合成物は、膨張剤を更に含む、請求項２に記載のゴム合成物。
【請求項１３】
前記ゴム合成物は、強酸又は強アルカリの洗浄触媒を更に含む、請求項２に記載のゴム合成物。
【請求項１４】
前記硬化剤は有機過酸化物である、請求項１又は２に記載のゴム合成物。
【請求項１５】
前記無機充填剤は、シリカ、タルク、アルミナ、炭酸カリウム、炭酸カルシウム、水酸化アルミニウム、酸化チタン、及びカーボンブラックからなる群から選択された何れか１つ、もしくは２又はそれより多くの混合物である、請求項１又は２に記載のゴム合成物。
【請求項１６】
請求項１又は２に記載の前記ゴム合成物から作られる、型をリリースするための、ゴムシート。
【発明の詳細な説明】
【技術分野】
【０００１】
本発明は、熱可塑性樹脂の連続的な成形プロセスの間に型に残っている汚染物質を除去し、次に型にリリース性能を与えるためのゴム合成物に関する。より詳細には、本発明は、複数の特定の成分の組み合わせにより、型の中のゴム合成物の移動性を高めることによって、優れた充填性能を有するゴム合成物に関する。
【背景技術】
【０００２】
プロセスの間に取り込まれる汚染物質、及び一部の成形製品の炭化物は、原材料の熱可塑性樹脂を加圧及び加熱することによって、製品を成形する際に使用される型に残る。そのような汚染物質および炭化物は、その後に繰り返されるプロセスにおいて、汚染物質として作用し、そのため、製造される一部の成形製品には欠陥が生じ、連続的な成形プロセスにわたって、製品の品質が劣化する。従って、一定期間又は一定頻度の成形作業を実行した後には、型に残っている汚染物質を除去する作業（いわゆる「洗浄作業」）が、実施されるべきである。
【０００３】
そのような洗浄作業を効率的に実施する方法として、複数の洗浄成分を含むシートが開発された。そのようなシートに使用される合成物の研究が、活発に行われた。米国特許第３，４７６，５９９号は、型を洗浄する熱可塑性樹脂の合成物を提案し、熱可塑性樹脂は、ベースとして使用され、アミノ基及びヒドロキシル基を有するアミノアルコールをベースとする化合物が、洗浄剤として添加されている。しかしながら、洗浄のためのシート硬化プロセスにおいて、洗浄剤としてのアミノアルコールをベースとする化合物のアミノ基が分解され、ゆえにアミンをベースとするガスが生成され、それにより悪臭及びスモークを発生させる。
【０００４】
従って、ブタジエンゴム（ＢＲ）及びエチレン−プロピレンジエンモノマ（ＥＰＤＭ）ゴムを含む非架橋ゴムが、ベースとして使用され、イミダゾールをベースとする又はイミダゾリンをベースとする化合物が洗浄剤として使用される、型洗浄用のゴム合成物が提案され、ゆえに上述の問題は、ある程度検討されている。しかしながら、非架橋ゴムの架橋に使用される硬化剤（主に有機過酸化物）の分解に起因して、悪臭が発生する。このように、問題は根本的に検討されなかったので、イミダゾールをベースとする又はイミダゾリンをベースとする化合物に限定された洗浄剤に起因して、洗浄力の向上は限定される。
【０００５】
一方、型にリリース性能をもたらす作業（いわゆる「リリース作業」）は、繰り返し作業に起因する、洗浄作業及び熱可塑性樹脂の容易な脱着に必要である。
【０００６】
特に、半導体を製造するＥＭＣ成形プロセスでは、リリース作業が、半導体デバイスの品質に直接影響する。従って、型表面にもたらされるリリース性能が一定レベルよりも低い場合、すべての製品は品質が低下し、修復に多くの時間が費やされることがある。従って、リリース性能を長期間維持するとともに、型にリリース性能をもたらす研究が行われた。
【０００７】
従来、型にリリース性能をもたらす目的で、粉末に粉砕した、天然のカルナバワックス又はジメチルシリコンオイルを、核酸などの溶媒と混合し、同じものを高圧スプレー容器に入れて型表面に直接スプレーする方法、大量のワックスと混合したエポキシ樹脂化合物を、低圧トランスファー成形法でコーティングする方法、などが使用された。
【０００８】
しかしながら、これらの方法が使用される場合、リリース性能は、型内の不均一なコーティングに起因して劣化し、核酸溶媒の使用によって環境汚染が生じ、又は低圧トランスファー成形法に起因して、コストが著しく高くなる。
【０００９】
そのような問題に取り組む解決策として、ブタジエンゴム（ＢＲ）、及びエチレン−プロピレンジエンモノマ（ＥＰＤＭ）ゴムを含む非架橋ゴムが、洗浄作業におけるようにベースとして使用され、洗浄剤の代わりにコーティング成分を含み、更に無機充填剤、硬化剤などを含む、型をコーティングするためのゴム合成物を用いたゴムの硬化によって、コーティング成分（ワックス及び添加剤）が溶離することにより、コーティングが実行される、型コーティング方法が提案された。
【００１０】
特に図１は、従来のゴム合成物のリリース機構、及び充填性能の欠如を図示する概略図である。図２は、図１のプロセスによって、型からリリースされた架橋ゴムを図示する図である。図３は、図１のプロセスによってコーティングされた型から、ＥＭＣ製品を製造するプロセス、及び充填性能の欠如に起因した、ＥＭＣ製品内の欠陥を図示する概略図である。
【００１１】
図１〜３を参照すると、非架橋ゴム１２１及びコーティング成分１２２を含むリリースゴム合成物１２０が、型１１０に配置され、次に、約１７５〜１８０℃で硬化させることによって、架橋が行われる。架橋ゴム１３０がそこから除去されると、型１１０の内部は、コーティング成分１２２でコーティングされる。
【００１２】
しかしながら、この方法は、合成物から作られたゴムは型１１０から容易にリリースされないという、離型性能の低下に起因した製品欠陥及び型の汚染、並びに、リリース剤をコーティングしている型の内部の凸凹の部分１１０ａをゴム合成物が十分に充填しないという、未充填現象に起因した型内のリリース性能の劣化、などの問題を有している。
【００１３】
従って、洗浄作業又は型リリース剤によるコーティング作業にかかる製造コストを低減し、環境に配慮した作業環境を提供し、優れた洗浄性能、又は離型及び充填性能を示し得る、ゴム合成物に対して緊急の必要性がある。
【発明の概要】
【発明が解決しようとする課題】
【００１４】
従って、本発明は、まだ解決されていない上記及び他の技術的問題を解決する目的で、行われた。
【００１５】
以下に説明するように、本発明によるゴム合成物は、複数の特定の成分の組み合わせで構成され、そのようなゴム合成物が成形用の型に使用される場合、洗浄用のゴムの洗浄力又は離型及び充填性能、並びに、ゴム合成物から作られたリリース用のゴムは優れていることが確認された。ゆえに本発明は完成する。
【課題を解決するための手段】
【００１６】
本発明の１つの態様によれば、成形用の型のリリース性能を高めるゴム合成物が提供され、ゴム合成物は、１００重量部の非架橋ゴムに基づいて、６０〜１００重量部のブタジエンゴム（ＢＲ）、０〜４０重量部のエチレン−プロピレンジエンモノマ（ＥＰＤＭ）ゴム、及び１００℃又はそれより低い融点（Ｔｍ）を有する、５〜４０重量部のポリマ添加物を含む非架橋ゴム、並びに、５〜６０重量部のワックス、０．５〜１０重量部の硬化剤、及び５〜１１０重量部の無機充填剤と吸着剤との混合物を含む。
【００１７】
本発明の別の態様によれば、１００重量部の非架橋ゴムに基づいて、６０〜１００重量部のブタジエンゴム（ＢＲ）、０〜４０重量部のエチレン−プロピレンジエンモノマ（ＥＰＤＭ）ゴム、及び１００℃またはそれより低い融点（Ｔｍ）を有する、５〜４０重量部のポリマ添加物を含む非架橋ゴム、並びに、５〜６０重量部の洗浄剤、０．５〜１０重量部の硬化剤、及び５〜１１０重量部の無機充填剤と吸着剤との混合物を含む、ゴム合成物が提供される。
【００１８】
ここで、融点は、示差走査熱量計（ＤＳＣ）の解析によるピーク点を意味し、非架橋ゴムは、熱及び圧力を加えた硬化剤の反応によって型内で架橋し、型の内部を洗浄剤で洗浄することによって、又は内部をワックス及び添加剤でコーティングした後に除去される成分を意味する。
【００１９】
本発明によるゴム合成物では、特定の条件を満たすポリマ添加物が、従来の非架橋ゴムのベースとして使用されるブタジエンゴム及びエチレン−プロピレンジエンモノマゴムに更に添加され、ゆえに、ゴム合成物の移動性が高められ、それにより型内のゴムの充填性能を向上する。従って、型の内部は、ワックス及び添加剤で完全にコーティングされ、ゆえに、合成物から作られたゴムの離型性能が向上され得る。さらに、ゴムの離型性能は高められ、洗浄作業後に型内に残っている洗浄用のゴムの残留物量が最小化され得る。さらに、架橋ゴムからリリースされる洗浄剤のリリース速度は増加され得て、ゆえに、型の内部を完全に洗浄し、それにより型洗浄力を向上することが可能である。
【００２０】
上述のように、ゴム合成物内の非架橋ゴムは、エチレン−プロピレンジエンモノマゴムを含まなくてもよく、４０重量部またはそれより少ない量、特に５〜３０重量部のエチレン−プロピレンジエンモノマゴムを含んでもよい。
【００２１】
ポリマ添加物は、５〜４０重量部の量、特に１０〜３０重量部で含まれてよい。
【００２２】
非架橋ゴムが、４０重量部より多い量のポリマ添加物を含む場合、ゴム合成物から作られたリリース用又は洗浄用のゴムの架橋の度合いは、低下する。従って、洗浄剤は、型内の汚染物質に作用せず、ゆえに、洗浄力は低下する、又はワックスおよび添加剤のコーティング量は低下する。それによりリリース性能は劣化する。一方、非架橋ゴムが、５重量部より少ない量のポリマ添加物を含む場合、本発明で所望される充填及び離型性能を示すことは困難である。
【００２３】
特定の実施形態において、ポリマ添加物の融点は、４０〜１００℃、特に４０〜９０℃であり得る。
【００２４】
ポリマの融点が１００℃より高い場合、製造温度が上がり、ゆえに、非架橋ゴム製品の製造時に、スコーチング（架橋前）が生じ、それによって複数の製品欠陥が生じ得る。一方、ポリマ添加物の融点が４０℃より低い場合、製品表面は粘着性を持つようになり、ゆえに、製品は製造の間に装置の表面に粘着し、それによって、製品を製造することが困難になり、製品の硬度低下に起因して充填性能が劣化する。
【００２５】
特定の実施形態において、ポリマ添加物はポリオレフィンをベースとするエラストマ、又はポリオレフィン用のモノマ、並びにアクリル酸モノマ及びそのアイオノマで構成されるコポリマ、又はポリオレフィン用のモノマ及びアクリレートモノマで構成されるコポリマであり得る。
【００２６】
ポリオレフィンをベースとするエラストマは、上述のポリマ添加物の条件が満たされる限り、特に限定されず、超低密度ポリエチレン（ＶＬＤＰＥ）、ポリブテン、ポリ−４−メチル−１−ペンテン（ＴＰＸ）、コポリマであってプロピレン、ブテン、ヘキセン、及び／又はオクタン及びエチレンのコポリマ、並びにオレフィンをベースとする熱可塑性エラストマからなる群から選択された１又は複数であってよい。従って、低密度ポリエチレン（ＬＤＰＥ）、超低密度ポリエチレン（ＶＬＤＰＥ）、又はポリオレフィン用のモノマ及びアクリル酸モノマで構成されるコポリマ、並びにそれらのアイオノマ又はポリオレフィン用のモノマ及びアクリレートモノマで構成されるコポリマは、１００℃より高い融点を有し、本発明のポリマ添加物には適切ではあり得ない。
【００２７】
ポリオレフィン用のモノマ及びアクリル酸モノマで構成されるコポリマ、並びにそれらのアイオノマ又はポリオレフィン用のモノマ及びアクリレートモノマで構成されるコポリマは、それらの融点（Ｔｍ）が１００℃またはそれより低い限り、特に限定されず、エチレン−アクリル酸コポリマ（ＥＡＡ）、エチレン−メタクリル酸コポリマ（ＥＭＡＡ）及びそれらのアイオノマ、エチレン−メチルアクリレートコポリマ（ＥＭＡ）、エチレン−アクリル酸エチルコポリマ（ＥＥＡ）、エチレン−アルキルアクリレート−アクリル酸コポリマ、エチレン−アルキルメタクリル酸−メタクリレートコポリマ、エチレン−アクリル酸ブチルコポリマ（ＥＢＡ）、及びエチレン−酢酸ビニルコポリマ（ＥＶＡ）からなる群から選択された１又は複数であってよい。
【００２８】
コポリマは、例えば、１００重量％のコポリマに基づいて、６０〜９６重量％のポリオレフィン用モノマ、及び４〜４０重量％のアクリル酸、又はアクリレートをベースとするモノマ、もしくは酢酸ビニルをベースとするモノマを含み得る。
【００２９】
特定の実施形態において、ポリマ添加物としてのポリオレフィンエラストマは、エチレンモノマの反応によって得られるエチレン−プロピレンコポリマ又はエチレン−ブチレンコポリマ、及びプロピレンモノマ又はブチレンモノマであってよい。エチレン−プロピレンコポリマ又はエチレン−ブチレンコポリマは、上述されるようなポリマ添加物の条件を、必然的に満たす。
【００３０】
一方、実質的に、型にリリース性能を与えるワックス及び添加剤は、ワックス及び添加剤がリリース性能を与える限り、特に限定されない。例えば、ワックス及び添加剤は、ポリエチレン、スリップ剤、及びブロッキング防止剤の混合物であってよく、これらは、２００〜３０００の重量平均分子量を有する。ここで、ゴムの離型性能を高めるスリップ剤は、特に限定されず、例えば、エルカ酸アミド、オレアミド、ステアラミド、ベヘン酸アミド、エチレン−ビス−ステアラミド、エチレン−ビス−オレアミド、ステアリルエルカ酸アミドなどであってよい。
【００３１】
ワックス及び添加剤の含有量は、上述のように、１００重量部の非架橋ゴムに基づいて、５〜６０重量部であってよい。含有量が５重量部より少ない場合、型に十分なリリース性能を与えることは困難である。含有量が６０重量部より多い場合、型表面に残っているワックスは汚れとなり、別の汚染源として作用し得る。
【００３２】
一方、実質的に、型から汚染物質を取り除く洗浄剤は、型から汚染物質を取り除く作用が果たされる限り、特に限定されず、それらの例は、塩化メチレン、ジエチレングリコールモノブチルエーテル、アセトアルデヒド、エチルジグリコール、エタン酸、ギ酸、ドデシルベンゼンスルホン酸アンモニウム、１−メトキシ−２−プロパノール、メチルアルコール、ドデシルベンゼンスルホン酸、アセトン、２−（２−ブトキシエトキシ）エタノールジエチレングリコールモノブチルエーテル（ＢＤＧ）、エタノールアミン（ＭＥＡ）、２−アミノエタノール（ＭＥＡ）、２−ジエチルアミノエタノール（ＤＥＡＥ）、２−メトキシルエタノール（ＥＭ）、２−エトキシルエタノール、２−プロポキシエタノール、ジメチルスルホキシド（ＤＭＳ）、２−（２−アミノエチルアミノ）エタノール（２−（２−アミノエチルアミノ）エタノール）、Ｎ−メチルピロリドン（ＮＭＰ）、１−フェノキシ−２−プロパノール（ＰＧＰｈＥ）、メシチルオキシド、４−ヒドロキシ−４−メチル−２−ペンタノン、及びアミノアルコールをベースとする化合物からなる群から選択された、２又はそれより多くの混合物を含み、特に、塩化メチレン、アセトン、２−メトキシエタノール（ＥＭ）、ジメチルスルホキシド（ＤＭＳ）、Ｎ−メチルピロリドン（ＮＭＰ）、１−フェノキシ−２−プロパノール（ＰＧＰｈＥ）、メシチルオキシド、及び４−ヒドロキシ−４−メチル−２−ペンタノンからなる群から選択された、２又はそれより多くの混合物を含む。
【００３３】
さらに、本発明の発明者は、複数の異なる洗浄化合物の組み合わせから構成された混合物が、洗浄剤として使用される場合、１つの洗浄化合物のタイプが洗浄剤として使用される場合と比較して、はるかに優れた洗浄効果を示すことを確認した。従って、より詳細には、２又はそれより多くの異なる洗浄化合物のタイプを含む混合物が、洗浄剤として使用される。
【００３４】
ここで、混合洗浄化合物間の比は、重量に基づいて、１：９９〜９９：１でよく、特に５：９５〜９５：５でよい。
【００３５】
洗浄剤の含有量は、上述のように、０．５〜６０重量部である。含有量が０．５重量部より少ない場合、十分な洗浄力を得ることは困難である。含有量が６０重量部より多い場合、型表面に残っている洗浄剤は汚れになり、別の汚染源として作用し得る。
【００３６】
一方、本出願の発明者は、洗浄補助剤が洗浄剤とともに更に含まれる場合、洗浄力が更に高められることを確認した。従って、ゴム合成物は、洗浄補助剤を更に含み、洗浄補助剤は、特に非イオン性界面活性剤であってよい。
【００３７】
実施形態において、非イオン性界面活性剤は、Ｃ２３Ｈ３８Ｎ２Ｏ８の分子式を有する、アルキルアミンエトキシレートをベースとする化合物であってよい。Ｃ２３Ｈ３８Ｎ２Ｏ８の分子式を有する、アルキルアミンエトキシレートをベースとする化合物は、可逆的な界面活性を有する材料であり、そのアミンエトキシレートは、苛性溶液内で界面活性剤として作用する。しかしながら、アミンエトキシレートは、酸性溶液内では、その界面活性を失う。そのような性能は、含水物からの乳化油の分離を容易にし、ゆえに、工業用の洗浄又は金属洗浄に、化合物が使用され得ることが知られていた。
【００３８】
別の実施形態において、非イオン性界面活性剤は、以下の化学式１で表されたアルキルフェノールエトキシレートをベースとする化合物で、特にオクチルフェノールエトキシレートをベースとする化合物であってよく、以下の化学式１のＲはＣ８である。以下の化学式１において、ｘは３〜１０の整数であり得る。
【００３９】
【化１】
0006628222.tif 000002
【００４０】
ここで、ＲはＣ４〜Ｃ１０のアルキルであり、ｘは１〜５５の整数である。  
【００４１】
化学式１で表されたアルキルフェノールエトキシレートをベースとする化合物は、濡れ性、洗浄性能、及び含水物中におけるオイル乳化性を有する材料であり、広い温度範囲内で使用され、液体、ペースト、粉末などあらゆる洗浄化合物のタイプに使用され得る。従って、化合物は、家庭用のソフト洗浄剤及び工業重機用の洗浄剤を含む、さまざまなな工業用洗浄剤に使用され得る。特に、化合物は、硬表面および金属の洗浄に、優れた効果を有することが知られていた。
【００４２】
別の実施形態において、非イオン性界面活性剤は、Ｃ１２Ｈ３０Ｏ２の分子式を有するアルコールアルコキシレートをベースとする化合物で、特に以下の化学式２で表される材料であってよい。
【００４３】
【化２】
0006628222.tif 000003
【００４４】
Ｃ１２Ｈ３０Ｏ２の分子式を有するアルコールアルコキシレートをベースとする化合物は、優れた性能及び加工性を有する水溶性の非イオン性界面活性剤であり、優れた濡れ性、洗浄性能、および速い溶解速度などの特性を有する。そのような特性に起因して、化合物は、洗浄剤、又は硬表面及び金属用の脱脂剤、並びに家庭用洗浄剤及び様々な工業用洗浄剤として、使用され得ることが知られている。
【００４５】
洗浄補助剤及び洗浄剤の間の相互作用の正確なメカニズムは知られていないが、以下に説明される複数の実験例にあるように、洗浄剤を洗浄補助剤とともに使用することで、その添加量と比べて、洗浄力が劇的に増加することを確認することは可能である。従って、本発明による、洗浄補助剤を含むゴム合成物は、洗浄剤の使用量が減少しても、従来の複数のゴム合成物より優れた、またはそれらと類似の洗浄力を有し得る。
【００４６】
洗浄補助剤の含有量は、０．１〜７重量部、特に０．５〜３重量部であってよい。含有量が０．１重量部より少ない場合、高い洗浄力を得ることは困難である。含有量が７重量部より多い場合、洗浄補助剤は別の汚染源として作用し得るので、洗浄力が更に高められることはない。
【００４７】
洗浄剤と洗浄補助剤とのうち少なくとも１つは、無機充填剤および吸着剤に含まれ得る。このことは、以下により詳細に、コーティングされた状態、含侵された状態、およびコーティングかつ含侵された状態において説明される。というのは、非架橋ゴムとともに主に液体状態として存在する洗浄剤または洗浄補助剤を、均一に練り混ぜることは困難だからである。
【００４８】
さらに、本出願の発明者は、確認した。水、及び／又は、メタノール又はエタノールなどアルコールをベースとする材料の膨張剤が、洗浄剤及び洗浄補助剤とともに更に含まれる場合、洗浄力は更に高められる。
【００４９】
ゴム合成物で作られた型洗浄用のモノマを型の上に設置し、１５〜１００ｋｇｆ／ｃｍ２の圧力を１５０〜２００℃で２〜１０分間加えることで、型の内部形状の中にモノマを硬化することによって、通例の洗浄作業が実施される。ここで、洗浄剤とともに膨張剤が添加される場合、洗浄力は更に高められ得る。これが生じるのは、洗浄作業中にモノマに加えられる温度は膨張剤の沸点よりも高いがゆえに、膨張剤が沸点またはそれより高い温度で気化するからであり、ゆえに、モノマの内部に存在する洗浄剤が表面に溶出するブルーミング効果が起きやすくなることが想定される。つまり、洗浄剤だけが使用される場合、モノマの内部に存在し、ゆえに汚染物質に対して効果的に作用しない洗浄剤が表面に溶出し、それにより洗浄剤が汚染物質に接触する。
【００５０】
膨張剤が、本発明によるゴム合成物に更に含まれる場合、１００重量部の非架橋ゴムに基づいて、膨張剤の含有量は１〜１０重量部であってよい。含有量が１重量部より少ない場合、効果を得ることは困難である。含有量が１０重量部より多い場合、練り混ぜる作業を実施することは困難になり得るので、型表面は汚染され得る。
【００５１】
さらに、本出願の発明者は、塩酸、硫酸、硝酸、臭素酸などの強酸、又は水酸化ナトリウム、水酸化カリウムなどの強アルカリが、洗浄剤及び洗浄補助剤とともに使用される場合、更に高い洗浄効果が得られることを確認した。洗浄剤とともに添加された強酸又は強アルカリは、触媒（以下、たびたび「洗浄触媒」と称される）として作用することが想定される。つまり、洗浄剤及び洗浄補助剤だけが含まれる、型洗浄用のゴム合成物については、洗浄剤が汚染物質を直接溶解する方法で、洗浄が実施される。あるいは、洗浄剤が型と汚染物質との間に浸透し、それにより型と汚染物質との間の粘着力が低下し、この状態において、汚染物質は架橋ゴムに付着して除去される方法で、洗浄は実施される。一方、洗浄剤及び洗浄補助剤とともに洗浄触媒が使用される場合、洗浄触媒は汚染物質の微粉化を容易にし、ゆえに洗浄剤及び洗浄補助剤の浸透性が増加して、洗浄力の大幅な向上をもたらす。
【００５２】
洗浄触媒は、１００重量部の洗浄剤に基づいて、０．５〜２０重量部の量で含まれてよい。上述のような洗浄触媒、強酸又は強アルカリが選択的に使用されてよく、特にＫＯＨが使用されてよい。
【００５３】
洗浄触媒を含む洗浄剤の含有量は、上述のように、０．５〜６０重量部であってよい。
【００５４】
熱及び圧力によって架橋する間に非架橋ゴムが硬化する。硬化剤は、そのような硬化を引き起こす。非架橋ゴムとして、有機過酸化物、フェノール樹脂、硫黄などが使用されてよく、特に有機過酸化物が使用されてよい。有機過酸化物のタイプは、半減期における温度を考慮して、型の温度によって選択され得る。有機過酸化物の複数の例は、２，５−ジメチル−２，５−ビス−（ｔ−ブチルパーオキシ）、ｄ−ｔ−ブチルペルオキシド、２，５−ジメチル−２，５−ビス−（ｔ−ブチルパーオキシ）−ヘキサン、ｔ−ブチルクミルペルオキシド、ビス−（ｔ−ブチルパーオキシ−ｉ−プロピル）−ベンゼン、ジクミルペルオキシド、４，４−ジ−ｔ−ブチルパーオキシ−ｎ−ブチルバレレート、ｔ−ブチルパーオキシベンゾエート，１，１−ジ−ｔ−ブチルパーオキシ−３，３，５−トリメチルシクロヘキサン、ジ−ベンゾイルペルオキシド（ジ−ベンゾイルペルオキシド）、ビス−（２，４−ジクロロベンゾイル）−ペルオキシド（ビス−（２，４−ジクロロベンゾイル）−ペルオキシド）などを含むが、これらに限定されない。それらの中で、ビス−（ｔ−ブチルパーオキシ−ｉ−プロピル）−ベンゼン、及び４，４−ジ−ｔ−ブチルパーオキシ−ｎ−ブチルバレレートが、エチレン−プロピレンジエンモノマ（ＥＰＤＭ）及びブチルゴム（ＢＲ）を含む洗浄用の混合ゴム合成物に、特に好ましく使用される。
【００５５】
硬化剤の含有量は、上述のように、１００重量部の非架橋ゴムに基づいて、０．５〜１０重量部であってよい。含有量が０．５重量部より少ない場合、硬化の開始又は硬化の促進は、成し遂げられ得ない。含有量が１０重量部より多い場合、過剰な架橋が生じる。ゆえに全体の機械的性能は劣化し、引裂強度は大幅に低下する。
【００５６】
無機充填剤は、粘度の増大によって、複数の合成物成分間のバランス維持を強める。つまり、合成物の粘度は、ワックス又は洗浄剤を非架橋ゴムに添加することによって低下し、複数の成分間のバランスは、無機充填剤の添加により、ムーニー粘度を増加させることによって維持され得る。無機充填剤の複数の例は、シリカ、タルク、アルミナ、炭酸カリウム、炭酸カルシウム、水酸化アルミニウム、酸化チタン、カーボンブラックなどを含む。
【００５７】
いくつかの場合において、本発明によるゴム合成物は、吸着によって、洗浄作業（本発明によるゴム合成物から作られた型ゴムシートを型に入れた後に、熱及び圧力を加える作業）又はリリース作業（本発明によるゴム合成物から作られた型リリース用のゴムシートを型に入れた後に、熱及び圧力を加える作業）で生じる、様々な臭気およびスモーク成分を除去するための吸着剤を更に含み得る。
【００５８】
吸着剤は、臭気及びスモーク成分に対して、高吸着能及び高比表面積を有する。作業の間で生じる臭気及びスモークは、硬化剤及び洗浄剤の分解など様々な要因によって、やむを得ず引き起こされる。これに関連した複数の問題が、高比表面積を有する吸着剤を含む、本発明による合成物を使用して、検討され得る。吸着剤は、特に、少なくとも２００ｍ２／ｇ又はそれより大きい比表面積を有する。さらに、複数の微小細孔を有する吸着剤は、優れた吸着能を示し得る。
【００５９】
吸着剤の複数の例は、粘土（泥）、シリカゲル、活性炭、ゼオライト、イオン交換樹脂、酸石膏などを含む。いくつかの場合において、それらの２又はそれより多くの混合物が使用され得る。本発明に使用される吸着剤は、特に、無色で２００ｍ２／ｇ又はそれより大きい比表面積を有するゼオライト、シリカゲル、又は酸石膏であってよく、より特には、微小粉末シリカゲル又はゼオライトであってよい。微小粉末シリカゲルの粒子は、数ミリメートル（ｍｍ）〜数マイクロメートル（μｍ）のサイズに粉砕され、それにより非架橋ゴムと練り混ぜる問題に取り組んでいる。Ｘ型ゼオライト及びＹ型ゼオライトは、高比表面積（約５００ｍ２／ｇ又はそれより大きい）を有するが高価なので、これらはＡ型ゼオライトと混合される。ゆえに本発明による合成物の準備コストは減少し得る。一方、活性炭及びイオン交換樹脂は、超高比表面積（約６００ｍ２／ｇ又はそれより大きい）を有するので、優れた吸着能が示されるが、それらの色は黒であり、かつ高価である。従って、他の複数の吸着剤成分とともに、活性炭及びイオン交換樹脂を使用することが好ましい。
【００６０】
さらに、吸着剤は、無機充填剤としても同時に作用する。吸着剤及び無機充填剤の含有量は、１００重量部の非架橋ゴムに基づいて、５〜１１０重量部であってよい。
【００６１】
さらに、本発明によるゴム合成物は、他の化合物又は混合物を、それらの性能が損なわれない限り、含み得る。
【図面の簡単な説明】
【００６２】
本発明の上記及び他の複数の目的、複数の特徴、及び他の複数の利点が、複数の添付図面を併用した以下の詳細な説明から、より明らかに理解されることになる。
【００６３】
【図１】従来のゴム合成物のリリース機構及び充填性能の欠如を図示する、概略図である。
【００６４】
【図２】図１のプロセスによって、型からリリースされた架橋ゴムを図示する、画像である。
【００６５】
【図３】図１のプロセスによってコーティングされ型を用いたＥＭＣ製品の製造方法、及び充填性能の欠如に起因するＥＭＣ製品の欠陥を図示する、概略図である。
【００６６】
【図４】本発明の実施形態によって、優れた充填及び離型性能を有する、ゴム合成物のリリース機構を図示する、概略図である。
【００６７】
【図５】図４のプロセスによって、型からリリースされた架橋ゴムを図示する、画像である。
【発明を実施するための形態】
【００６８】
これより、本発明が、複数の添付図面を参照して、より詳細に説明される。これらの例は、例示を目的としてのみ提供されており、本発明の範囲および趣旨を限定するものとして解釈されるべきではない。
【００６９】
図４は、本発明の実施形態によって、優れた充填及び離型性能を有するゴム合成物のリリース機構を図示する概略図であり、図５は、図４のプロセスによって、型からリリースされた架橋ゴムを図示する画像である。
【００７０】
図４及び図５を参照すると、非架橋ゴム２２１及びコーティング成分２２２を含むリリースゴム合成物２２０が型２１０に配置され、次に、約１７５〜１８０℃での硬化によって、架橋が行われる。架橋ゴム２３０が除去されると、型２１０の内部は、コーティング成分２２２でコーティングされる。
【００７１】
ここで、従来のゴム合成物と違って、型の内部の複数の凸凹部分２１０ａも、ゴム合成物で十分に充填されて未充填は生じず、優れた離型性能が示される。従って、図５に示されるように、十分に形成された架橋ゴムが型からリリースされる。
【００７２】
これより、本発明が、以下の複数の例を参照して、より詳細に説明される。これらの例は、例示を目的としてのみ提供されており、本発明の範囲および趣旨を限定するものとして解釈されるべきではない。
【００７３】
［例１］３００ｇのエチレン−プロピレンジエンモノマ（ＥＰＤＭ）ゴム、及び２００ｇの超低密度ポリエチレン（ＶＬＤＰＥ）が、７００ｇのブタジエンゴム（ＢＲ）と混合された。硬化剤（３０ｇの４，４−ジ−ｔ−ブチルパーオキシ−ｎ−ブチルバレレート）、無機充填剤（３００ｇのシリカ、５０ｇの酸化チタン）、及びワックス（８０ｇのポリエチレン、２０ｇのスリップ剤）が、ニーダ及びロールミルで練り混ぜられた。ここで、超低密度ポリエチレン（ＶＬＤＰＥ）の密度は０．８７、その融点は６０℃であった。
【００７４】
［例２］例１と同じように、混合物が作られた。但し、エチレンモノマ及びアクリル酸モノマを重量比９：１で反応させることによって生成された、エチレン−メタクリル酸コポリマ（ＥＭＡＡ）のアイオノマ２００ｇが、超低密度ポリエチレン（ＶＬＤＰＥ）の代わりに使用された。ここで、エチレン−メタクリル酸コポリマ（ＥＭＡＡ）のアイオノマの密度は０．９５、その融点は７０℃であった。
【００７５】
［例３］例１と同じように、混合物が作られた。但し、エチレンモノマ及びメタクリル酸モノマを重量比９：１で反応させることによって生成された、２００ｇのエチレン−メタクリル酸コポリマ（ＥＭＡ）が、超低密度ポリエチレン（ＶＬＤＰＥ）の代わりに使用された。ここで、エチレン−メタクリル酸コポリマ（ＥＭＡ）の密度は０．９４、その融点は７２℃であった。
【００７６】
［例４］例１と同じように、混合物が作られた。但し、エチレンモノマ及び酢酸ビニルモノマを重量比９：１で反応させることによって生成された、２００ｇのエチレン−酢酸ビニルコポリマ（ＥＶＡ）が、超低密度ポリエチレン（ＶＬＤＰＥ）の代わりに使用された。ここで、エチレン−酢酸ビニルコポリマ（ＥＶＡ）の密度は０．９５、その融点は７５℃であった。
【００７７】
［例５］例１と同じように、混合物が作られた。但し、２００ｇのエチレン−ブチレンコポリマが、超低密度ポリエチレン（ＶＬＤＰＥ）の代わりに使用された。ここで、エチレン−ブチレンコポリマの密度は０．８８、その融点は６４℃であった。
【００７８】
［例６］３００ｇのエチレン−プロピレンジエンモノマ（ＥＰＤＭ）ゴム、及び３００ｇの超低密度ポリエチレン（ＶＬＤＰＥ）が、７００ｇのブタジエンゴム（ＢＲ）と混合され、硬化剤（３０ｇの４，４−ジ−ｔ−ブチルパーオキシ−ｎ−ブチルバレレート）、無機充填剤（３００ｇのシリカ、５０ｇの酸化チタン）、及びワックス（８０ｇのポリエチレン、２０ｇのスリップ剤）が、ニーダ及びロールミルで練り混ぜられた。ここで、超低密度ポリエチレン（ＶＬＤＰＥ）の密度は０．８７、その融点は５９℃であった。
【００７９】
［例７］３００ｇのエチレン−プロピレンジエンモノマ（ＥＰＤＭ）ゴム、及び１００ｇの超低密度ポリエチレン（ＶＬＤＰＥ）が、７００ｇのブタジエンゴム（ＢＲ）と混合され、硬化剤（３０ｇの４，４−ジ−ｔ−ブチルパーオキシ−ｎ−ブチルバレレート）、無機充填剤（３００ｇのシリカ、５０ｇの酸化チタン）、及びワックス（８０ｇのポリエチレン、２０ｇのスリップ剤）が、ニーダ及びロールミルで練り混ぜられた。ここで、超低密度ポリエチレン（ＶＬＤＰＥ）の密度は０．８８５、その融点は８０℃であった。
【００８０】
［比較例１］例１と同じように、混合物が作られた。但し、超低密度ポリエチレン（ＶＬＤＰＥ）は使用されなかった。
【００８１】
［比較例２］例１と同じように、混合物が作られた。但し、低密度ポリエチレン（ＬＤＰＥ）が、超低密度ポリエチレン（ＶＬＤＰＥ）の代わりに使用された。ここで、低密度ポリエチレン（ＬＤＰＥ）の密度は０．９２１、その融点は１１０℃であった。
【００８２】
［比較例３］例１と同じように、混合物が作られた。但し、密度０．９３、融点１１０℃を有するエチレン−メタクリル酸コポリマが、ポリマ添加物として、超低密度ポリエチレン（ＶＬＤＰＥ）の代わりに使用された。
【００８３】
［比較例４］例６と同じように、混合物が作られた。但し、４００ｇの超低密度ポリエチレン（ＶＬＤＰＥ）が使用された。
【００８４】
［比較例５］例６と同じように、混合物が作られた。但し、２０ｇの超低密度ポリエチレン（ＶＬＤＰＥ）が使用された。
【００８５】
［例８］３００ｇのエチレン−プロピレンジエンモノマ（ＥＰＤＭ）ゴム、及び２００ｇの超低密度ポリエチレン（ＶＬＤＰＥ）が、７００ｇのブタジエンゴム（ＢＲ）と混合され、硬化剤（３０ｇの４，４−ジ−ｔ−ブチルパーオキシ−ｎ−ブチルバレレート）、無機充填剤（３００ｇのシリカ、５０ｇの酸化チタン）、及び混合洗浄剤（３０ｇのモノエタノールアミン（ＭＥＡ）、２５ｇのＮ−メチルピロリドン（ＮＭＰ）、３５ｇのジメチルスルホキシド（ＤＭＳＯ））が、ニーダ及びロールミルで練り混ぜられた。ここで、超低密度ポリエチレン（ＶＬＤＰＥ）の密度は０．８７、その融点は６０℃であった。
【００８６】
［例９］例８と同じように、混合物が作られた。但し、エチレンモノマ及びアクリル酸モノマを重量比９：１で反応させることによって生成された、エチレン−メタクリル酸コポリマ（ＥＭＡＡ）のアイオノマ２００ｇが、超低密度ポリエチレン（ＶＬＤＰＥ）の代わりに使用された。ここで、エチレン−メタクリル酸コポリマ（ＥＭＡＡ）のアイオノマの密度は０．９５、その融点は７０℃であった。
【００８７】
［例１０］例８と同じように、混合物が作られた。但し、エチレンモノマ及びメタクリル酸モノマを重量比９：１で反応させることによって生成された、２００ｇのエチレン−メタクリル酸コポリマ（ＥＭＡ）が、超低密度ポリエチレン（ＶＬＤＰＥ）の代わりに使用された。ここで、エチレン−メタクリル酸コポリマ（ＥＭＡ）の密度は０．９４、その融点は７２℃であった。
【００８８】
［例１１］例８と同じように、混合物が作られた。但し、エチレンモノマ及び酢酸ビニルモノマを重量比９：１で反応させることによって生成された、２００ｇのエチレン−酢酸ビニルコポリマ（ＥＶＡ）が、超低密度ポリエチレン（ＶＬＤＰＥ）の代わりに使用された。ここで、エチレン−酢酸ビニルコポリマ（ＥＶＡ）の密度は０．９５、その融点は７５℃であった。
【００８９】
［例１２］例８と同じように、混合物が作られた。但し、２００ｇのエチレン−ブチレンコポリマが、超低密度ポリエチレン（ＶＬＤＰＥ）の代わりに使用された。ここで、エチレン−ブチレンコポリマの密度は０．８８、その融点は６４℃であった。
【００９０】
［例１３］３００ｇのエチレン−プロピレンジエンモノマ（ＥＰＤＭ）ゴム、及び３００ｇの超低密度ポリエチレン（ＶＬＤＰＥ）が、７００ｇのブタジエンゴム（ＢＲ）と混合され、硬化剤（３０ｇの４，４−ジ−ｔ−ブチルパーオキシ−ｎ−ブチルバレレート）、無機充填剤（３００ｇのシリカ、５０ｇの酸化チタン）、及び混合洗浄剤（３０ｇのモノエタノールアミン（ＭＥＡ）、２５ｇのＮ−メチルピロリドン（ＮＭＰ）、３５ｇのジメチルスルホキシド（ＤＭＳＯ））が、ニーダ及びロールミルで練り混ぜられた。ここで、超低密度ポリエチレン（ＶＬＤＰＥ）の密度は０．８７、その融点は５９℃であった。
【００９１】
［例１４］３００ｇのエチレン−プロピレンジエンモノマ（ＥＰＤＭ）ゴム、及び１００ｇの超低密度ポリエチレン（ＶＬＤＰＥ）が、７００ｇのブタジエンゴム（ＢＲ）と混合され、硬化剤（３０ｇの４，４−ジ−ｔ−ブチルパーオキシ−ｎ−ブチルバレレート）、無機充填剤（３００ｇのシリカ、５０ｇの酸化チタン）、及び混合洗浄剤（３０ｇのモノエタノールアミン（ＭＥＡ）、２５ｇのＮ−メチルピロリドン（ＮＭＰ）、３５ｇのジメチルスルホキシド（ＤＭＳＯ））が、ニーダ及びロールミルで練り混ぜられた。ここで、超低密度ポリエチレン（ＶＬＤＰＥ）の密度は０．８８５、その融点は８０℃であった。
【００９２】
［例１５］例８と同じように、混合物が作られた。但し、補助洗浄剤（１０ｇのトリトンＲＷ）が、無機充填剤にまいて同じものを含侵することによって、添加された。
【００９３】
［例１６］例１５と同じように、混合物が作られた。但し、１０ｇのトリトンＸＬ−８０Ｎが、補助洗浄剤として使用された。
【００９４】
［例１７］例１５と同じように、混合物が作られた。但し、１０ｇのトリトンＸ−１００が、補助洗浄剤として使用された。
【００９５】
［例１８］膨張剤の効果を確認するために、１：１の比で混合された、水及びエタノールの混合物２５ｇが、例１５の構成に加えられ、例１５と同じように混合物が作られた。
【００９６】
［例１９］洗浄触媒の効果を確認するために、５ｇのＫＯＨが、洗浄触媒として、例１８の構成に更に添加され、例１５と同じように混合物が作られた。
【００９７】
［比較例６］例８と同じように、混合物が作られた。但し、超低密度ポリエチレン（ＶＬＤＰＥ）は、使用されなかった。
【００９８】
［比較例７］例８と同じように、混合物が作られた。但し、低密度ポリエチレン（ＬＤＰＥ）が、超低密度ポリエチレン（ＶＬＤＰＥ）の代わりに使用された。ここで、低密度ポリエチレン（ＬＤＰＥ）の密度は０．９２１、その融点は１１０℃であった。
【００９９】
［比較例８］例８と同じように、混合物が作られた。但し、密度０．９３、融点１１０℃を有するエチレン−メタクリル酸コポリマが、ポリマ添加物として、超低密度ポリエチレン（ＶＬＤＰＥ）の代わりに使用された。
【０１００】
［比較例９］例１３と同じように、混合物が作られた。但し、４００ｇの超低密度ポリエチレン（ＶＬＤＰＥ）が使用された。
【０１０１】
［比較例１０］例１３と同じように、混合物が作られた。但し、２０ｇの超低密度ポリエチレン（ＶＬＤＰＥ）が使用された。
【０１０２】
［実験例１］例１〜７、及び比較例１〜５に従って作られた混合物のそれぞれは、実験用の型（ＭＱＦＰ２８ｘ２８）に充填され、１８０℃において４５０秒間、６０ｋｇ／ｃｍ２の圧力下で硬化しながら、型に対するリリース作業が３０回実施された。
【０１０３】
リリース作業の間、未充填現象の発生頻度が測定された。結果は、以下の表１に要約される。
【０１０４】
【表１】
0006628222.tif 000004
【０１０５】
［実験例２］例１〜７、及び比較例１〜５に従って作られた混合物のそれぞれは、実験用の型（ＭＱＦＰ２８ｘ２８）に充填され、１８０℃において４５０秒間、６０ｋｇ／ｃｍ２の圧力下で硬化しながら、型に対するリリース作業が３０回実施された。
【０１０６】
リリース作業の間、リリースされない頻度が測定された。結果は、以下の表２に要約される。
【０１０７】
【表２】
0006628222.tif 000005
【０１０８】
表１及び表２を参照すると、比較例２及び比較例３の結果から、１００℃より高い融点を有する複数の添加剤が使用される場合、リリースに適したゴムを生成することは不可能であることが、確認され得る。
【０１０９】
さらに、ポリマ添加物が使用されない比較例１と比較すると、例１〜７の場合において、充填及び離型性能は著しく高められることが確認され得る。
【０１１０】
さらに、本発明の含有量範囲が満たされない比較例４の場合において、リリース性能の欠如に起因して、製品の生成が困難であることが確認され得る。さらに、比較例５の場合において、充填及び離型性能は、比較例１と比較してある程度向上するが、例１〜７と比較すると、充填及び離型性能は、著しく低下することが確認され得る。
【０１１１】
［実験例３］例８〜１４及び比較例６〜１０に従って作られた混合物のそれぞれは、エポキシ成形化合物（ＥＭＣ）で汚染された実験用型（ＭＱＦＰ２８ｘ２８）に充填され、１８０℃において４５０秒間、６０ｋｇ／ｃｍ２の圧力下で硬化しながら、型に対する洗浄作業が実施された。
【０１１２】
洗浄作業の間、未充填現象の発生頻度が測定された。結果は、以下の表３に要約される。
【０１１３】
【表３】
0006628222.tif 000006
【０１１４】
［実験例４］例８〜１９及び比較例６〜１０に従って作られた混合物のそれぞれは、エポキシ成形化合物（ＥＭＣ）で汚染された実験用型（ＭＱＦＰ２８ｘ２８）に充填され、１８０℃において４５０秒間、６０ｋｇ／ｃｍ２の圧力下で硬化しながら、型洗浄が実施された。汚染物質が型から完全に除去されるまで、そのような作業が繰り返された。
【０１１５】
洗浄作業の間、臭気およびスモークの発生度合い、及び汚染物質に対する型洗浄力が確認された。結果は、以下の表４に要約される。以下の結果は、方法を５回実施し、そこから得られた複数の値を平均することによって、得られた。
【０１１６】
【表４】
0006628222.tif 000007
【０１１７】
表３を参照すると、比較例７及び８も実験結果によって、１００℃より高い融点を有する添加剤が使用される場合、洗浄に適したゴムを生成することは不可能であることが、確認され得る。
【０１１８】
さらに、例８〜１４の場合において、ポリマ添加物が使用されない比較例６と比較して、充填性能及び洗浄力は著しく高められることが、確認され得る。
【０１１９】
さらに、本発明の含有量範囲が満たされない比較例９の場合において、洗浄力が不十分であり、ゆえに洗浄用のゴムとして作用することが困難であること、並びに、本発明の含有量範囲が満たされない比較例１０の場合において、充填性能及び洗浄力が、比較例６と比較してある程度向上するが、例８〜１４と比較すると、充填性能及び洗浄力は著しく低下することが、確認され得る。
【０１２０】
さらに、例１５〜１９のように洗浄補助剤が使用される場合、洗浄作業の間に生成されていた臭気及びスモークは生成されないこと、並びに、例１８及び例１９に従って膨張剤又は洗浄触媒を含むゴム合成物が使用される場合、膨張剤又は洗浄触媒が含まれない例１５と比較して、はるかに優れた洗浄力が示されることが、確認され得る。
【０１２１】
本発明の好ましい実施形態が、例示を目的として開示されたが、添付の特許請求の範囲に開示されたように、本発明の範囲および趣旨から逸脱せずに、様々な変更、追加、及び置換が可能であることを、当業者は理解するであろう。
【産業上の利用可能性】
【０１２２】
上述のように、本発明によるゴム合成物は、特定の成分の組み合わせによって、型内のゴム合成物の移動性を高める。結果として、充填性能が向上し、ゆえに従来技術の問題である未充填現象が検討された。さらに、リリース用のゴムは、優れた離型性能を示し、型のリリース性能は向上する。洗浄力は、架橋ゴムからリリースされる洗浄剤のリリース速度の向上によって、更に高められ得る。
【図１】
0006628222.tif 000008
【図２】
0006628222.tif 000009
【図３】
0006628222.tif 000010
【図４】
0006628222.tif 000011
【図５】
0006628222.tif 000012